폴리아세탈 로서 는 , 용융점 이 160 ℃ 이 고 , MFR 가 9 이 며 , logV 에 대해서 Tc 를 플로트 한 그래프 의 경사 A 가 - 9 . 0 이 고 , 또한 logV 가 1 일 때 의 Tc ( Tc ') 가 141 ℃ 이 고 , Qc 가 106 J / g 인 폴리아세탈 코 폴리머 를 사용 하 였 다 . 폴리올레핀 으로서 는 , 용융점 이 160 ℃ 이 고 , MFR 가 30 이 며 , Q 값 이 2 . 9 인 폴리프로필렌 을 사용 하 였 다 . 분할 형 복합 섬유 용 노즐 을 사용 하 여 이 들 폴리머 를 방사 하 여 , 폴리아세탈 과 폴리올레핀 의 용적 비율 50 / 50 및 섬도 8 . 9 dtex 를 갖 고 , 도 5 에 나타낸 바 와 같 은 섬유 횡단면 형상 을 주로 가지 며 , 그 밖 에 도 4 및 6 에 나타낸 바 와 같 은 섬유 횡단면 형상 을 일부 갖 는 중공 분할 형 복합 섬유 를 얻 었 다 . 상기 섬유 는 각각 의 성분 에 대하 여 섬유 표면 을 향해 연장 하 는 수지 계면 단부 가 8 개 이 었 다 . 즉 , 섬유 가 16 개 로 분할 되 었 다 . 폴리아세탈 코 폴리머 의 수지 계면 단부 의 일부 가 폴리프로필렌 으로 덮힌 구조 를 갖 는 섬유 가 혼재 되 어 있 으며 , 폴리아세탈 코 폴리머 를 대상 으로 하 는 r / d 는 0 . 97 이 고 , 섬유 의 중공 비율 은 16 . 9 ％ 이 며 , 폴리아세탈 의 섬유 표면 에 의 노출 율 은 25 . 1 ％ 이 었 다 .